(57)【特許請求の範囲】
【請求項１】
（Ａ）ポリオレフィン系樹脂５０〜９９．９重量％、ならびに（Ｂ）芳香族ビニル化合物、シアン化ビニル化合物および必要に応じてこれらと共重合可能な他のビニル系単量体からなり、ここで芳香族ビニル化合物／シアン化ビニル化合物＝９５〜５０／５〜５０重量％で、該共重合可能な他のビニル系単量体が０〜３０重量％であり（ただし、芳香族ビニル化合物＋シアン化ビニル化合物＋該共重合可能な他のビニル系単量体＝１００重量％）、極限粘度が１．５ｄｌ／ｇ以上、重量平均分子量／数平均分子量比が３．０を超える共重合体５０〜０．１重量％〔ただし、（Ａ）＋（Ｂ）＝１００重量％〕を主成分とするポリオレフィン系樹脂組成物。
【請求項２】
（Ａ）請求項１記載の（Ａ）成分５０〜９９．９重量％、（Ｂ）請求項１記載の（Ｂ）成分４９〜０．１重量％、ならびに（Ｃ）ポリオレフィン系重合体に、芳香族ビニル化合物、シアン化ビニル化合物および（メタ）アクリル酸アルキルエステルの群から選ばれた少なくとも１種の単量体がグラフトしたグラフト重合体１〜４９．９重量％〔ただし、（Ａ）＋（Ｂ）＋（Ｃ）＝１００重量％〕を主成分とするポリオレフィン系樹脂組成物。
【発明の詳細な説明】
【０００１】
【発明の属する技術分野】
本発明は、加熱溶融成形加工性に優れたポリオレフィン系樹脂組成物に関する。
【０００２】
【従来の技術】
ポリプロピレン、ポリエチレンなどのポリオレフィン系樹脂は、物理的性質および電気的性質などに優れていることから、この樹脂を各種成形法で成形して得られる成形品は、幅広い分野で使用されている。
しかしながら、各種成形法で成形品を得る場合、形状、成形法などによっては、成形加工適性領域が狭いという欠点を有している。
例えば、射出成形時には、フローマーク、ヒケ、ソリが発生しやすい。また、押し出し成形では、ダイライン、目ヤニが発生したり、発泡押し出し成形時に発泡倍率が上がり難い。さらに、ブロー成形時には、成形品の偏肉が大きいなどの問題がある。
【０００３】
【発明が解決しようとする課題】
本発明は、上記従来技術の課題を背景になされたもので、加熱溶融成形加工性に優れたポリオレフィン系樹脂組成物を提供することを目的とする。
【０００４】
【課題を解決するための手段】
本発明は、（Ａ）ポリオレフィン系樹脂５０〜９９．９重量％、ならびに（Ｂ）芳香族ビニル化合物、シアン化ビニル化合物および必要に応じてこれらと共重合可能な他のビニル系単量体からなり、ここで芳香族ビニル化合物／シアン化ビニル化合物＝９５〜５０／５〜５０重量％で、該共重合可能な他のビニル系単量体が０〜３０重量％であり（ただし、芳香族ビニル化合物＋シアン化ビニル化合物＋該共重合可能な他のビニル系単量体＝１００重量％）、極限粘度が１．５ｄｌ／ｇ以上、重量平均分子量／数平均分子量比が３．０を超える共重合体５０〜０．１重量％〔ただし、（Ａ）＋（Ｂ）＝１００重量％〕を主成分とするポリオレフィン系樹脂組成物（以下「第１組成物」ともいう）を提供するものである。
また、本発明は、上記（Ａ）成分５０〜９９．９重量％、
上記（Ｂ）成分４９〜０．１重量％、ならびに
（Ｃ）ポリオレフィン系重合体に、芳香族ビニル化合物、シアン化ビニル化合物および（メタ）アクリル酸アルキルエステルの群から選ばれた少なくとも１種の単量体がグラフトしたグラフト重合体１〜４９．９重量％〔ただし、（Ａ）＋０Ｂ）＋（Ｃ）＝１００重量％〕
を主成分とするポリオレフィン系樹脂組成物（以下「第２組成物」ともいい、第１組成物と第２組成物を総称して「本発明の組成物」ともいう）を提供するのである。
【０００５】
【発明の実施の形態】
本発明の組成物は、上記（Ａ）〜（Ｂ）成分を主成分とする第１組成物、あるいは上記（Ａ）〜（Ｃ）成分を主成分とする第２組成物である。
以下、（Ａ）〜（Ｃ）各成分について説明したのち、第１組成物〜第２組成物における各成分の割合などについて詳述する。
【０００６】
（Ａ）ポリオレフィン系樹脂；
本発明の組成物（第１〜２組成物）に用いられる（Ａ）ポリオレフィン系樹脂としては、エチレン、プロピレン、ブテン−１、３−メチルブテン−１、３−メチルペンテン−１、４−メチルペンテン−１などのα−オレフィン単独重合体や、これらの共重合体が挙げられる。好ましいものとしては、以下のものが挙げられる。
すなわち、ポリエチレンとしては、高密度ポリエチレン、中密度ポリエチレン、低密度ポリエチレンなどがあり、これらには、直鎖状、分岐状のものが挙げられる。また、超高分子量ポリエチレン、さらにエチレン−酢酸ビニル共重合体、エチレン−アクリル酸エチル共重合体なども使用できる。
【０００７】
ポリプロピレンとしては、ホモタイプ、ブロックタイプ、ランダムタイプなどの結晶性、非結晶性、微結晶性のものが使用できる。ここで、結晶性ポリプロピレンとしては、例えば結晶性を有するアイソタクチックポリプロピレン単独重合体、エチレン単位の含有量が少ないエチレン−プロピレンランダム共重合体からなる共重合部から構成されたもので、プロピレンブロック共重合体として市販されている、実質上、結晶性のプロピレンとエチレンとのブロック共重合体、あるいはこのブロック共重合体における各ホモ重合部または共重合部が、さらにブテン−１などのα−オレフィンを共重合したものからなる、実質上、結晶性のプロピレン−エチレン−α・オレフィン共重合体などが好ましく挙げられる。
以上の（Ａ）ポリオレフィン系樹脂は、メルトインデックス（ＭＩ）（２３０℃、２．１６ｋｇ荷重）が、０．０１〜７０ｇ／１０分の範囲にあるものが好ましい。また、官能基変性ポリオレフィン系樹脂も、本発明の（Ａ）成分として用いることができる。
【０００８】
（Ｂ）共重合体；
本発明の組成物（第１〜２組成物）に用いられる（Ｂ）成分は、芳香族ビニル化合物、シアン化ビニル化合物および必要に応じてこれらと共重合可能な他のビニル系単量体からなる共重合体である。
ここで、芳香族ビニル化合物としては、例えばスチレン、α−メチルスチレン、ｐ−メチルスチレン、モノブロモスチレン、ジブロモスチレン、トリブロモスチレン、クロルスチレンなどが挙げられ、これらは１種単独で使用することも、あるいは２種以上を混合して用いることもできる。好ましくは、スチレンである。
また、シアン化ビニル化合物としては、アクリロニトリル、メタクリロニトリルなどが挙げられ、これらは、１種単独で使用することも、あるいは２種以上を混合して用いることもできる。好ましくは、アクリロニトリルである。
【０００９】
さらに、共重合可能な他のビニル系単量体としては、メチルアクリレート、エチルアクリレート、プロピルアクリレート、ブチルアクリレート、アミルアクリレート、ヘキシルアクリレート、オクチルアクリレート、２−エチルヘキシルアクリレート、シクロヘキシルアクリレート、ドデシルアクリレート、オクタデシルアクリレート、フェニルアクリレート、ベンジルアクリレートなどのアクリル酸エステル；メチルメタクリレート、エチルメタクリレート、プロピルメタクリレート、ブチルメタクリレート、アミルメタクリレート、ヘキシルメタクリレート、オクチルメタクリレート、２−エチルヘキシルメタクリレート、シクロヘキシルメタクリレート、ドデシルメタクリレート、オクタデシルメタクリレート、フェニルメタクリレート、ベンジルメタクリレートなどのメタクリル酸エステル；無水マレイン酸、無水イタコン酸、無水シトラコン酸などの不飽和酸無水物；アクリル酸、メタクリル酸などの不飽和酸；マレイミド、Ｎ−メチルマレイミド、Ｎ−ブチルマレイミド、Ｎ−（ｐ−メチルフェニル）マレイミド、Ｎ−フェニルマレイミド、Ｎ−シクロヘキシルマレイミドなどのα，β−不飽和ジカルボン酸のイミド化合物；グリシジルメタクリレート、アリルグリシジルエーテルなどのエポキシ基含有不飽和化合物；アクリルアミド、メタクリルアミドなどの不飽和カルボン酸アミド；アクリルアミン、メタクリル酸アミノメチル、メタクリル酸アミノエーテル、メタクリル酸アミノプロピル、アミノスチレンなどのアミノ基含有不飽和化合物；３−ヒドロキシ−１−プロペン、４−ヒドロキシ−１−ブテン、シス−４−ヒドロキシ−２−ブテン、トランス−４−ヒドロキシ−２−ブテン、３−ヒドロキシ−２−メチル−１−プロペン、２−ヒドロキシエチルアクリレート、２−ヒドロキシエチルメタクリレート、ヒドロキシスチレンなどの水酸基含有不飽和化合物；ビニルオキサゾリンなどのオキサゾリン基含有不飽和化合物などが挙げられる。上記共重合可能な他のビニル系単量体は、１種単独で使用することも、あるいは２種以上を混合して用いることもできる。
【００１０】
本発明の（Ｂ）共重合体中の芳香族ビニル化合物とシアン化ビニル化合物の使用比率は、着色性と加工性のバランスから、芳香族ビニル化合物／シアン化ビニル化合物＝９５〜５０／５〜５０重量％、好ましくは、７５〜６５／２５〜３５重量％、特に好ましくは、７３〜６９／２７〜３１重量％である。
また、本発明の（Ｂ）共重合体中の上記共重合可能な他のビニル系単量体の割合は、０〜３０重量％、好ましくは、０〜２０重量％である。
【００１１】
本発明の（Ｂ）共重合体は、ジメチルホルムアミドを溶媒として、３０℃で測定した極限粘度〔η〕が１．５ｄｌ／ｇ以上、好ましくは２．０ｄｌ／ｇ以上、さらに好ましくは２．５〜１０．０ｄｌ／ｇ、特に好ましくは２．５〜５．５ｄｌ／ｇである。極限粘度が１．５ｄｌ／ｇ未満では、加工性の改良効果がみられない。なお、極限粘度が高すぎると、分散不良を起こし好ましくない場合がある。
【００１２】
また、本発明の（Ｂ）共重合体は、分子量分布、すなわち重量平均分子量／数平均分子量比（Ｍｗ／Ｍｎ）が３．０を超える必要があり、好ましくは４．０以上、さらに好ましくは５．０以上、特に好ましくは５．０〜１５．０である。３．０以下では、本発明の組成物を得る際に、（Ｂ）成分の分散に長時間を要し好ましくない。また、短時間の溶融混練りの場合、（Ｂ）成分の分散が悪くなり、目的とする加工性の改良効果が少ないばかりか、得られる組成物の機械的強度が劣り好ましくない。
ここで、（Ｂ）共重合体の重量平均分子量、数平均分子量は、溶媒としてジメチルホルムアミドを用い、ゲル浸透クロマトグラフで測定し、ポリスチレン基準の分子量較正を行った値である。
【００１３】
本発明の（Ｂ）共重合体の上記極限粘度、重量平均分子量、数平均分子量は、重合開始剤、連鎖移動剤、乳化剤、溶媒などの種類や量を変えることで制御することができる。また、単量体の添加方法、添加時間、さらに重合時間、重合温度などを変えることによって、制御することができる。ここで、重合方法としては、公知の重合法である乳化重合、溶液重合、懸濁重合、塊状重合、あるいはこれらを組み合わせた重合法が使用できる。
【００１４】
本発明に用いられる（Ｂ）共重合体は、通常使用されるスチレン系樹脂と比較してかなり分子量の高いものであるが、このような高分子量のものを得る好ましい重合法は、乳化重合である。さらに好ましい重合法は、重合方法として乳化重合を用い、単量体成分を一括または分割添加し重合する方法である。乳化重合には、ラジカル重合開始剤、乳化剤、連鎖移動剤などが用いられる。
【００１５】
ラジカル重合開始剤としては、例えばクメンハイドロパーオキサイド、ジイソプロピルベンゼンハイドロパーオキサイド、パラメンタンハイドロパーオキサイド、ｔ−ブチルパーオキシラウレイトなどの有機ハイドロパーオキサイド類からなる酸化剤と、含糖ピロリン酸鉄処方、スルホキシレート処方、含糖ピロリン酸鉄処方／スルホキシレート処方の混合処方などの還元剤との組み合わせによるレドックス系の開始剤；過硫酸カリウム、過硫酸アンモニウムなどの過硫酸塩；アゾビスイソブチロニトリル、ジメチル−２，２′−アゾビスイソブチレート、２−カルバモイルアザイソブチロニトリルなどのアゾ化合物；ベンゾイルパーオキサイド、ラウロイルパーオキサイドなどの有機過酸化物などを挙げることができ、好ましくは過硫酸カリウムなどの水溶性開始剤である。これらのラジカル重合開始剤の使用量は、使用される単量体成分１００重量部に対し、通常、０．０５〜５重量部、好ましくは０．１〜３重量部程度である。
【００１６】
乳化剤としては、ドデシルベンゼンスルホン酸ナトリウム、ラウリル硫酸ナトリウム、ジフェニルエーテルジスルホン酸ナトリウム、コハク酸ジアルカリエステルスルホン酸ナトリウム、炭素数１０〜２０の脂肪族カルボン酸のナトリウムもしくはカリウム塩、ロジン酸のナトリウム塩もしくはカリウム塩などのアニオン系乳化剤、あるいはポリオキシエチレンアルキルエステル、ポリオキシエチレンアルキルアリルエーテルなどのノニオン系乳化剤が挙げられ、これらは、１種単独で使用することも、あるいは２種以上を混合して用いることもできる。なお、乳化剤としては、、臨界ミセル濃度の低いものを用いる方法が好ましい。ここで、臨界ミセル濃度としては、３０ｍｍｏｌ／Ｌ以下の乳化剤が好ましく、さらに好ましくは１５ｍｍｏｌ／Ｌ以下のものである。乳化剤の使用量は、上記単量体成分１００重量部に対して、通常、０．５〜５重量部である。
【００１７】
連鎖移動剤としては、オクチルメルカプタン、ｎ−ドデシルメルカプタン、ｔ−ドデシルメルカプタン、ｎ−ヘキシルメルカプタン、ｎ−ヘキサデシルメルカプタン、ｎ−テトラデシルメルカプタン、ｔ−テトラデシルメルカプタンなどのメルカプタン類、テトラエチルチウラムスルフィド、四塩化炭素、臭化エチレン、ペンタンフェニルエタンなどの炭化水素塩類、テルペン類、またはアクロレイン、メタクロレイン、アリルアルコール、２−エチルヘキシルチオグリコール、α−メチルスチレンダイマーなどが挙げられる。これら連鎖移動剤は、単独でも２種以上を組み合わせても使用することができる。
連鎖移動剤の使用量は、単量体成分１００重量部に対し、通常、０〜１重量部用いられる。
【００１８】
（Ｂ）共重合体の重合に際しては、ラジカル重合開始剤、乳化剤、連鎖移動剤などのほかに、必要に応じて各種電解質、ｐＨ調整剤などを併用して、単量体成分１００重量部に対して、通常、水を１００〜５００重量部と、上記ラジカル重合開始剤、乳化剤、連鎖移動剤などを上記範囲内の量使用し、通常、重合温度４０〜１００℃、好ましくは５０〜９０℃、重合時間１〜１０時間の条件で乳化重合される。
【００１９】
本発明に用いられる（Ｂ）共重合体は、上記の乳化重合により得られるラテックスを、通常法により凝固させ、得られた粉末を水洗したのち、乾燥することによって精製される。
【００２０】
（Ｃ）グラフト重合体；
本発明の第２組成物に用いられる（Ｃ）グラフト重合体は、ポリオレフィン系重合体の存在下に、芳香族ビニル化合物、シアン化ビニル化合物および（メタ）アクリル酸アルキルエステルの群から選ばれた少なくとも１種の単量体をグラフト重合して得られる。
ここで、（Ｃ）グラフト重合体のベースゴムとなるポリオレフィン系重合体としては、上記（Ａ）ポリオレフィン系樹脂のほか、この樹脂以外のエチレン−α・オレフィン系ゴム質重合体、共役ジエン系ゴム質重合体の水素化物などが用いられる。
【００２１】
上記エチレン−α・オレフィン系ゴム質重合体に用いられるα・オレフィンとしては、炭素数３〜２０のα−オレフィンが好ましく、例えばプロピレン、１−ブテン、１−ペンテン、１−ヘキセン、４−メチル−ペンテン、１−ヘプテン、１−オクテン、１−デセン、１−ドデセンなどが挙げられ、これらのα・オレフィンは、１種単独で使用することも、あるいは２種以上を混合して用いることもできる。
エチレン／α・オレフィンの重量比は、５〜９５／９５〜５、好ましく５０〜９０／５０〜１０、さらに好ましく６０〜８８／４０〜１２、特に好ましくは７０〜８５／３０〜１５である。
【００２２】
また、上記エチレン−α・オレフィン系ゴム質重合体は、共重合成分として非共役ジエンを用いることができる。この非共役ジエンとしては、アルケニルノルボルネン類、環状ジエン類、脂肪族ジエン類などが挙げられ、好ましくは５−エチリデン−２−ノルボルネン、ジシクロペンタジエンである。この非共役ジエンは、１種単独で使用することも、あるいは２種以上を混合して用いることもできる。
エチレン−α・オレフィン系ゴム質重合体中の非共役ジエンの含有量は、好ましくは０〜３０重量％、ヨウ素価として０〜４０の範囲が好ましい。
【００２３】
エチレン−α・オレフィン系ゴム質重合体の好ましい具体例としては、エチレン−プロピレン共重合体、エチレン−ブテン共重合体、エチレン−オクテン共重合体およびこれらの非共役ジエン含有共重合体などが挙げられる。
エチレン−α・オレフィン系ゴム質重合体のムーニー粘度（ＭＬ1+4 、１００℃）は、好ましくは４０以下、さらに好ましくは２５〜３５である。
【００２４】
一方、（Ｃ）グラフト重合体のベースゴムに用いられる共役ジエン系ゴム質重合体の水素化物としては、共役ジエン系重合体の水素添加物、共役ジエンと芳香族ビニル化合物とのランダム共重合体の水素添加物、共役ジエン重合体ブロックと芳香族ビニル化合物重合体ブロックとのブロック共重合体の水素添加物、およびこれらを組み合わせたブロック共重合体が挙げられる。
【００２５】
ここで、共役ジエン系ゴム質重合体の水素化物としては、例えば水素添加ブタジエン系重合体が挙げられる。この水素添加ブタジエン系重合体は、芳香族ビニル化合物重合体ブロックと芳香族ビニル化合物−ブタジエンランダム共重合体のブロック共重合体の水素添加物、ポリブタジエン中の１，２−結合含量が２０重量％以下のブロックと１，２−ビニル結合含量が２０重量％を超えるポリブタジエンブロックからなるブロック共重合体の水素添加物などが挙げられる。
また、共役ジエン系重合体ブロックと芳香族ビニル化合物重合体ブロックからなる共重合体としては、ＡＢ型、ＡＢＡ型、（ＡＢ）ｎ型、（ＡＢ）ｎＡ型（Ａ；芳香族ビニル化合物重合体ブロック、Ｂ；共役ジエン系重合体ブロック）、テーパー型、ラジアルテレブロック型の構造を有するものが含まれる
【００２６】
上記共役ジエン系ゴム質重合体に用いられる芳香族ビニル化合物としては、上記した芳香族ビニル化合物がすべて使用でき、好ましくはスチレンである。
また、共役ジエンとしては、１，３−ブタジエン、イソプレン、２，３−ジメチル−１，３−ブタジエン、１，３−ペンタジエン、２−メチル−１，３−ペンタジエン、１，３−ヘキサジエン、４，５−ジエチル−１，３−オクタジエン、３−ブチル−１，３−オクタジエン、クロロプレンなどが挙げられ、好ましくは１，３−ブタジエン、イソプレン、１，３−ペンタジエン、さらに好ましくは１，３−ブタジエン、イソプレンである。
上記共役ジエン系ゴム質重合体の水素化物において、その水添率は９０％以上のものが好ましい。
【００２７】
本発明に用いられる（Ｃ）グラフト重合体は、上記ポリオレフィン系重合体の存在下に、芳香族ビニル化合物、シアン化ビニル化合物および（メタ）アクリル酸アルキルエステルの群から選ばれた少なくとも１種の単量体をグラフトして得られ、ここで用いられる上記単量体は、上記したものをすべて使用することができる。なお、必要に応じて、これらの単量体以外のビニル系単量体を、全単量体中に３０重量％以下程度共重合することができる。
【００２８】
（Ｃ）グラフト重合体を製造するには、例えば▲１▼ポリオレフィン系重合体と上記単量体と、必要に応じて有機過酸化物とを混合したのち、押し出し機、バンバリーミキサー、ニーダーなどの混練り機中で溶融混練りしグラフトする方法、▲２▼上記単量体を（共）重合中に、公知のポリメリックパーオキサイドや多官能性パーオキサイドを添加し、パーオキサイド結合を有する重合体を得たのち、ポリオレフィン系重合体とともに、混練り機中で溶融混練りし、グラフトする方法、▲３▼ポリオレフィン系重合体を溶剤または上記単量体に溶解したのち、上記単量体および有機過酸化物を添加しグラフト反応させる方法、▲４▼ポリオレフィン系重合体を乳化したのち、上記単量体を添加し、通常の乳化グラフト法でグラフト重合する方法、などが挙げられる。
（Ｃ）グラフト重合体中のポリオレフィン系重合体／上記単量体の重量比は、好ましくは１〜９９／９９〜１、さらに好ましくは５〜７０／９５〜３０である。
【００２９】
第１組成物；
本発明の第１組成物は、上記（Ａ）成分および（Ｂ）成分を主成分とする。
第１組成物における（Ａ）〜（Ｂ）成分の使用量は、（Ａ）成分が５０〜９９．９重量％、好ましくは６０〜９９．７重量％、さらに好ましくは７０〜９９．５重量％、（Ｂ）成分が５０〜０．１重量％、好ましくは４０〜０．３重量％、さらに好ましくは３０〜０．５重量％〔ただし、（Ａ）＋（Ｂ）＝１００重量％〕である。（Ａ）成分が５０重量％未満〔（Ｂ）成分が５０重量％を超える〕では、（Ａ）ポリオレフィン系樹脂が本来有している機械的性質が損なわれ好ましくない。一方、（Ａ）成分が９９．９重量％を超える〔（Ｂ）成分が０．１重量％未満〕と、ポリオレフィン系樹脂の加工性改良効果が得られない。
【００３０】
第２組成物；
本発明の第２組成物は、上記（Ａ）成分、（Ｂ）成分および（Ｃ）成分を主成分とする。
この第２組成物では、上記（Ａ）〜（Ｂ）成分に、（Ｃ）成分を配合することにより、さらに加工性を向上させることができる。
第２組成物における（Ａ）〜（Ｃ）成分の使用量は、（Ａ）成分が５０〜９９．９重量％、好ましくは６０〜９９．７重量％、さらに好ましくは７０〜９９．５重量％、（Ｂ）成分が４９〜０．１重量％、好ましくは４０〜０．３重量％、さらに好ましくは３０〜０．５重量％、（Ｃ）成分が１〜４９．９重量％、好ましくは３〜４０重量％、さらに好ましくは５〜３０重量％〔ただし、（Ａ）＋（Ｂ）＋（Ｃ）＝１００重量％〕である。
【００３１】
ここで、（Ａ）成分が５０重量％未満では、（Ａ）ポリオレフィン系樹脂が本来有している機械的性質が損なわれ好ましくない。一方、（Ａ）成分が９９．９重量％を超えると、ポリオレフィン系樹脂の加工性改良効果が得られない。
また、（Ｂ）成分が４９重量％を超えると、（Ａ）ポリオレフィン系樹脂が本来有している機械的性質が損なわれ好ましくない。一方、（Ｂ）成分が０．１重量％未満では、（Ａ）ポリオレフィン系樹脂の改良効果が得られない。
さらに、（Ｃ）成分が１重量％未満では、加工性のさらなる改良効果がみられず、一方、４９．９重量％を超えると、（Ａ）ポリオレフィン系樹脂が本来有している機械的性質が損なわれ好ましくない。
【００３２】
本発明の組成物の調製；
本発明の組成物は、上記（Ａ）〜（Ｂ）成分、あるいは（Ａ）〜（Ｃ）成分を、通常公知の混練り機械、例えば各種押し出し機、バンバリーミキサー、ニーダー、ロールなどの公知の混合機、混練り機を用い、１００〜２５０℃の溶融温度で、混練りすることにより得られる。
【００３３】
なお、本発明の組成物には、必要に応じて、公知の難燃剤、難燃助剤、安定剤、可塑剤、滑剤、着色剤、発泡剤、木粉、紙、無機充填材、酸化防止剤、耐候（光）剤、金属粉、抗菌剤、防カビ剤、シリコーンオイル、カップリング剤などを配合することができる。
【００３４】
また、本発明の組成物には、他の重合体を、本発明の組成物中に４０重量％以下、適宜配合することができる。
この他の重合体としては、まずアクリルゴム、シリコーンゴム、フッ素系ゴム、ブチルゴム、ブタジエンゴム、エチレン−α・オレフィン系ゴム、ＮＢＲ、ＳＢＲ、ＳＩＳ、ＳＥＰＳ、ＳＥＢＳ、熱可塑性ポリウレタンなどのゴム質重合体；上記芳香族ビニル化合物、シアン化ビニル化合物および共重合可能な他のビニル系単量体の群から選ばれた少なくとも１種からなる（共）重合体であって、極限粘度が０．２〜１．０ｄｌ／ｇの（共）重合体、好ましくはスチレン−アクリロニトリル共重合体、ポリメタクリル酸メチル、スチレン−メタクリル酸メチル共重合体、スチレン−Ｎ−フェニルマレイミド共重合体などが挙げられる。
【００３５】
また、他の重合体としては、上記ゴム質重合体の存在下に、上記芳香族ビニル化合物、シアン化ビニル化合物および共重合可能な他のビニル系単量体の群から選ばれた少なくとも１種の単量体をグラフト重合したゴム変性熱可塑性樹脂、好ましくはＡＢＳ樹脂、ＭＢＳ樹脂、アクリルゴム系グラフト共重合体、シリコーンゴム系グラフト共重合体、ＡＥＳ樹脂などが挙げられる。
さらに、他の重合体としては、ナイロン１２、ナイロン６などのポリアミド、ポリエチレンテレフタレート、ポリブチレンテレフタレートなどのポリエステル、ポリテトラフルオロエチレン（ＰＴＦＥ）、塩化ビニル系樹脂、ポリアミドエラストマー、ポリエステルエラストマーなどが挙げられる。
以上の他の重合体は、１種単独で使用することも、あるいは２種以上を混合して用いることもできる。
【００３６】
本発明の組成物を用いた成形加工；
このようにして得られる本発明の組成物は、優れた加工性を有することから、各種加工方法で良好な成形品を得ることができる。
特に、本発明の組成物に有効な加工法は、（発泡）押し出し成形、ブロー成形、射出成形、カレンダー加工、真空成形、インフレーション成形、積層成形である。
【００３７】
ここで、（発泡）押し出し成形では、パイプ、ホース、建材用シート、真空成形用シート、積層シートなどのシート類、異形物などを得ることができる。
ブロー成形では、押し出しブロー成形法、射出ブロー法、シートブロー法、コールドパリソン法などで各種成形品を得ることができる。
【００３８】
射出成形では、通常の成形機のほか、ガスアシスト成形、インモールド成形、二色成形、サーモエジエクト成形、サンドイッチ成形などの各種成形法で、成形品を得ることができる。
カレンダー加工では、各種肉厚のフィルム、シート、エンボス加工による表面加飾成形品を得ることができる。
真空成形では、ストレート成形、ドレープ成形、プラグアシスト成形、プラグアシスト・リバースドロー成形、エアスリップ成形、スナップバック成形、リバースドロー成形、エアクッション成形、プラグアシスト・エアスリップ成形、フリー成形、マッチドモールド成形、プラグリング成形、スリップ成形、接触加熱成形などがあり、各種シート、フィルムまたはエンボス加工されたシート、フィルムを用い、各種成形品を得ることができる。
インフレーション成形では、チューブ、一般フィルム、伸縮フィルム、多層フィルムなどの成形品を得ることができる。
積層成形では、本発明のポリオレフィン系樹脂組成物のシート、フィルムなどを層状に重ねたのち、加熱、加圧して成形品を得る方法、他種のシート、フィルムなどを層状に重ねたのち、加熱、加圧して成形品を得る方法などによって、成形品を得ることができる。
上記成形法によって得られる各種成形品は、その優れた性質を利用して、ＯＡ・家電製品、自動車部品などの各パーツ、建材製品、日用雑貨品などに使用することができる。
【００３９】
【実施例】
以下、実施例を挙げ、本発明をさらに具体的に説明する。なお、実施例中の部および％は、特に断らない限り重量部および重量％である。
また、実施中、各種測定項目は、下記に従った。
【００４０】
極限粘度
共重合体を、ジメチルホルムアミドに完全に溶解させ、濃度の異なる５点を作り、ウベローデ粘度管を用い、３０℃の各濃度の還元粘度を測定した結果から、極限粘度〔η〕を求めた。
重量平均分子量、数平均分子量
ウォーターズ社製、ゲル浸透クロマトグラフ（ＧＰＣ−２４４）、カラムとして東ソー（株）製、ＴＳＫ−ｇｅｌ−ＧＭＨ×１（２）、溶媒としてジメチルホルムアミド、流速０．８ｍｌ／分、温度２３℃で測定し、ポリスチレン基準で較正した。
【００４１】
粘着性評価
樹脂組成物を用い、ハーケ社製、レオコードシステム９０を用いて、下記条件で混練りしたのち、ローターからの樹脂の剥がれ易さを下記評価基準で評価した。
テスト条件；
温度            ２００℃
ローター回転数  ３０ｒｐｍ
サンプル量      ６０ｇ
混練り時間      １０分
評価基準：
◎；ローターへの粘着が殆ど無く、容易に樹脂がローターから剥がれる。
○；ローターへの粘着が少なく、比較的容易に樹脂がローターから剥がれる。
×；ローターへの粘着が強く、樹脂がローターから剥がれない。
【００４２】
成形品表面外観評価
樹脂組成物を用い、成形品中央にダイレクトゲートを有する平板を射出成形し、成形品表面のフローマーク、ヒケ、ソリの状態を下記の評価基準に従って評価した。
◎；フローマークが無く、ヒケ、ソリは若干で非常に良好
○；フローマークが無く、ヒケ、ソリが少なく良好
×；フローマーク、ヒケ、ソリが大きく、不良
【００４３】
目ヤニ評価
二軸押し出し機を用いて樹脂組成物を得る際に、ノズル出口の目ヤニの状態を下記評価基準で評価した。
○；目ヤニの発生が殆ど無い。
×；目ヤニが発生した。
【００４４】
ブロー成形性評価
樹脂組成物を用い、平均肉厚１．５ｍｍのブロー成形品を得た。金型上部を切取り、最小肉厚を測定した。
【００４５】
参考例１〔（Ａ）成分の調製〕
Ａ−１；日本ポリケム社製、高密度ポリエチレン、ＨＪ３６０を用いた。
Ａ−２；日本ポリケム社製、低密度ポリエチレン、ＬＦ４２０Ｍを用いた。
Ａ−３；日本ポリケム社製、ホモポリプロピレン、ＭＡ２を用いた。
Ａ−４；日本ポリケム社製、ブロックポリプロピレン、ＢＣ６Ｃを用いた。
【００４６】
参考例２〔（Ｂ）成分の調製〕
乳化剤としてステアリン酸カリウム、重合開始剤として過硫酸カリウムを用い、単量体としてスチレンとアクリロニトリル、さらに必要に応じて、メチルメタクリレートまたはｎ−ブチルアクリレートを用い、乳化重合法により、表１の組成、極限粘度〔η〕、重量平均分子量／数平均分子量比（Ｍｗ／Ｍｎ）の共重合体Ｂ−１〜Ｂ−８を得た。なお、〔η〕、Ｍｗ／Ｍｎは、乳化剤、重合開始剤の使用量、単量体の添加方法を変えて、所望のものを得た。
【００４７】
【表１】
0003765911.tif 000002
【００４８】
参考例３〔（Ｃ）成分の調製〕
１．ゴム質重合体の調製；
（１）ゴム質重合体１
エチレン／プロピレン／ジシクロペンタジエン＝４７／３８／１５％の組成で、ムーニー粘度３４、重量平均分子量（Ｍｗ）２７万、分子量分布（Ｍｗ／Ｍｎ）３．４のものを用いた。
（２）ゴム質重合体２
水素添加ブロック共重合体（ＳＥＢＳ）として、シェルケミカル社製、ＫＲＡＴＯＮ  Ｇ１６５０を用いた。
【００４９】
（３）ゴム質重合体３
▲１▼内容積５リットルのオートクレーブに、脱気・脱水したシクロヘキサン２，５００ｇ、１，３−ブタジエン３５０ｇを仕込んだのち、ｎ−ブチルリチウム０．５０ｇを加えて、重合温度が５０℃の等温重合を行った。重合転化率が３１％となったのち、テトラヒドロフラン１２．５ｇを添加し、５０℃から８０℃の昇温重合を行った。
重合転化率がほぼ１００％となったのち、スチレン１５０ｇを加え、１５分間重合を行った。得られたＡ−Ｂ−Ｃ型トリブロック共重合体（未水素化重合体）の分子特性を表２に示す。
【００５０】
▲２▼次に、別の容器でチタノセンジクロライド１．９５ｇをシクロヘキサン３０ｍｌに分散させて、室温でトリエチルアルミニウム２．６８ｇと反応させた。
得られた暗青色の見かけ上、均一な溶液を、上記▲１▼で得られたポリマー溶液に加え、５０℃で５．０ｋｇｆ／ｃｍ2 の水素圧力下、２時間水素化反応を行った。
その後、メタノール・塩酸で脱溶媒し、２，６−ジ−ｔ−ブチルカテコールを加えて減圧乾燥を行い、表２の水素化Ａ−Ｂ−Ｃ型トリブロック共重合体を得た。
【００５１】
【表２】
0003765911.tif 000003
【００５２】
（４）ゴム質重合体４
デュポン社製、エチレン−オクテン共重合体、ＥＮＧＡＧＥ  ８４５０を用いた。
【００５３】
２．（Ｃ）成分の調製；
ゴム質重合体１〜４のいずれかと、ビニル系単量体、溶媒としてトルエンを用い、溶液重合で表３に示す組成のグラフト重合体Ｃ−１〜Ｃ−４を得た。
【００５４】
【表３】
0003765911.tif 000004
【００５５】
実施例１〜１５、比較例１〜３
上記成分を、表４に示す配合割合でヘンシェルミキサーで混合した。上記ヘンシェルミキサーで混合したものを、二軸押し出し機で混練り押し出しし、ペレット化した。得られたペレットを充分に乾燥し、上記評価方法で、粘着性評価、成形品表面外観評価、目ヤニ評価、ブロー成形性評価を行った。結果を表４に示す。
【００５６】
【表４】
0003765911.tif 000005
【００５７】
実施例１〜１５は、本発明のポリオレフィン系樹脂組成物であり、粘着性、成形品表面外観、目ヤニ、ブロー成形性の評価ともに優れていた。
これに対し、比較例１は、本発明の（Ｂ）成分のＭｗ／Ｍｎ比が本発明の範囲外で低いものであり、粘着性、成形品表面外観、目ヤニ、ブロー成形性が劣っている。
比較例２は、本発明の（Ｂ）成分の〔η〕が本発明の範囲外で低い場合であり、粘着性、成形品表面外観、目ヤニ、ブロー成形性に劣っている。
比較例３は、本発明の（Ａ）成分の使用量が本発明の範囲外で多く、また（Ｂ）成分の使用量が本発明の範囲外で少ない例であり、粘着性、成形品表面外観、目ヤニ、ブロー成形性が劣っている。
【００５８】
【発明の効果】
本発明のポリオレフィン系樹脂組成物は、各種の加熱溶融成形性に優れており、幅広い分野に有用な成形品を得ることができる。